(57)【要約】  断熱効果を向上させた断熱膜や断熱膜構造を提供する。また、断熱膜に含まれる多孔質板状フィラー、断熱膜を形成するためのコーティング組成物を提供する。本発明の断熱膜３は、多孔質板状フィラー１が、多孔質板状フィラー１を結合するためのマトリックス３ｍに分散して配置されている。断熱膜３は、多孔質板状フィラー１が層状に配置（積層）されていることが好ましい。多孔質板状フィラー１は、アスペクト比が３以上の板状で、その最小長が０．１〜５０μｍであり、気孔率が２０〜９９％である。多孔質板状フィラーを用いた断熱膜３は、球状や立方体状のフィラーを用いる場合と比べて、伝熱経路の長さが長くなり、熱伝導率を低くすることができる。
2013191263.tif 000002
【特許請求の範囲】
【請求項１】
アスペクト比が３以上の板状で、その最小長が０．１〜５０μｍであり、気孔率が２０〜９９％である多孔質板状フィラー。
【請求項２】
熱伝導率が１Ｗ／（ｍ・Ｋ）以下である請求項１に記載の多孔質板状フィラー。
【請求項３】
熱容量が１０〜３０００ｋＪ／（ｍ３・Ｋ）である請求項１または２に記載の多孔質板状フィラー。
【請求項４】
ナノオーダーの気孔、またはナノオーダーの粒子もしくは結晶粒を含んで構成される請求項１〜３のいずれか１項に記載の多孔質板状フィラー。
【請求項５】
気孔径が１０〜５００ｎｍの気孔を有する請求項１〜４のいずれか１項に記載の多孔質板状フィラー。
【請求項６】
金属酸化物を含む請求項１〜５のいずれか１項に記載の多孔質板状フィラー。
【請求項７】
前記金属酸化物がＺｒ、Ｙ、Ａｌ、Ｓｉ、Ｔｉ、Ｎｂ、Ｓｒ、及びＬａからなる群から選ばれる１の元素の酸化物あるいは２以上の元素の複合酸化物である請求項６に記載の多孔質板状フィラー。
【請求項８】
粒径が１ｎｍ〜１０μｍである粒子を含んで構成されている請求項１〜７のいずれか１項に記載の多孔質板状フィラー。
【請求項９】
表面の少なくとも一部に、厚さ１ｎｍ〜１μｍの被覆層を有する請求項１〜８のいずれか１項に記載の多孔質板状フィラー。
【請求項１０】
前記被覆層は、熱伝達を抑制する及び／または輻射熱を反射する、熱抵抗膜である請求項９に記載の多孔質板状フィラー。
【請求項１１】
請求項１〜１０のいずれか１項に記載の多孔質板状フィラーと、無機バインダー、無機高分子、有機無機ハイブリッド材料、酸化物ゾル、及び水ガラスからなる群より選択される一種以上と、を含むコーティング組成物。
【請求項１２】
請求項１〜１０のいずれか１項に記載の多孔質板状フィラーが、前記多孔質板状フィラーを結合するためのマトリックスに分散して配置された断熱膜。
【請求項１３】
前記多孔質板状フィラーが層状に配置されている請求項１２に記載の断熱膜。
【請求項１４】
前記マトリックスとして、セラミックス、ガラス、および樹脂の少なくとも一種を含む請求項１２または１３に記載の断熱膜。
【請求項１５】
前記マトリックスは、粒径が５００ｎｍ以下のセラミックスの微粒子の集合体である請求項１４に記載の断熱膜。
【請求項１６】
厚さが１μｍ〜５ｍｍである請求項１２〜１５のいずれか１項に記載の断熱膜。
【請求項１７】
熱容量が１５００ｋＪ／（ｍ３・Ｋ）以下である請求項１２〜１６のいずれか１項に記載の断熱膜。
【請求項１８】
熱伝導率が１．５Ｗ／（ｍ・Ｋ）以下である請求項１２〜１７のいずれか１項に記載の断熱膜。
【請求項１９】
請求項１２〜１８のいずれか１項に記載の断熱膜が、基材上に形成された断熱膜構造。
【請求項２０】
前記断熱膜の表面に、セラミックスおよび／またはガラスを含み、気孔率が５％以下である表面緻密層を有する請求項１９に記載の断熱膜構造。
【請求項２１】
前記基材と前記断熱膜との間、および／または前記断熱膜と表面緻密層との間に、厚さが前記断熱膜よりも薄い緩衝接合層を備える請求項２０に記載の断熱膜構造。
【発明の詳細な説明】
【技術分野】
【０００１】
本発明は、断熱効果を向上させるための断熱膜や、断熱膜構造に関する。また、断熱膜に含まれる多孔質板状フィラー、断熱膜を形成するためのコーティング組成物に関する。
【背景技術】
【０００２】
表面に形成することにより、断熱効率や難燃性を向上させるための断熱膜が望まれている。特許文献１には、表面硬度が高く傷付きを防止できるコーティング膜が開示されている。コーティング膜は、シリカ殻からなる中空粒子をバインダーに分散してなる。シリカ殻からなる中空粒子の耐摩耗性及び高硬度によって、コーティング膜が形成された基材の耐摩耗性を向上させることができる。また、シリカ殻からなる中空粒子の断熱性によって難燃性を向上させることができる。【０００３】
特許文献２には、断熱性能を向上させた構造部材を備える内燃機関が開示されている。特許文献２の内燃機関では、排気通路の内壁に隣接して断熱材が配置され、高温の作動ガス（排気ガス）が、断熱材が形成する流路に沿って流れるように構成されている。断熱材は、平均粒径が０．１〜３μｍのＭＳＳ（球状メソポーラスシリカ）粒子の各粒子が接合材を介して粒子同士が密集した状態で積層されている。ＭＳＳ粒子には、平均孔径１〜１０ｎｍのメソ孔が無数に形成されている。
【先行技術文献】
【特許文献】
【０００４】
【特許文献１】特開２００８−２００９２２号公報
【特許文献２】特開２０１１−５２６３０号公報
【発明の概要】
【発明が解決しようとする課題】
【０００５】
特許文献１では、略３０〜３００ｎｍの外径のシリカ殻からなる中空粒子を有機樹脂バインダーまたは無機高分子バインダーあるいは有機無機複合バインダー中に略均一に分散しているため、コーティング膜の断熱性が得られる。また、特許文献２では、平均粒径が０．１〜３μｍで平均孔径１〜１０ｎｍのメソ孔を有するＭＳＳ（球状メソポーラスシリカ）粒子が密集した状態で積層されているため、断熱性能が高い。【０００６】
特許文献１や２で用いられる中空粒子や多孔質粒子は、低熱伝導率であるため、それ以外のマトリックス部分（粒子間を結合する相）が主な伝熱経路となることが推察される。これらの粒子は、立方体状又は球状であるため、熱の経路が図６に示すように比較的短くなり、熱伝導率が十分に低くならない。【０００７】
本発明の課題は、断熱効果を向上させた断熱膜や断熱膜構造を提供することにある。また、断熱膜に含まれる多孔質板状フィラー、断熱膜を形成するためのコーティング組成物を提供することにある。
【課題を解決するための手段】
【０００８】
本発明者らは、アスペクト比が３以上の板状で、その最小長が０．１〜５０μｍであり、気孔率が２０〜９９％である多孔質板状フィラーを断熱膜に用いることにより、上記課題を解決しうることを見出した。すなわち、本発明によれば、以下の多孔質板状フィラー、コーティング組成物、断熱膜、及び断熱膜構造が提供される。【０００９】
［１］  アスペクト比が３以上の板状で、その最小長が０．１〜５０μｍであり、気孔率が２０〜９９％である多孔質板状フィラー。【００１０】
［２］  熱伝導率が１Ｗ／（ｍ・Ｋ）以下である前記［１］に記載の多孔質板状フィラー。【００１１】
［３］  熱容量が１０〜３０００ｋＪ／（ｍ３・Ｋ）である前記［１］または［２］に記載の多孔質板状フィラー。【００１２】
［４］  ナノオーダーの気孔、またはナノオーダーの粒子もしくは結晶粒を含んで構成される前記［１］〜［３］のいずれかに記載の多孔質板状フィラー。【００１３】
［５］  気孔径が１０〜５００ｎｍの気孔を有する前記［１］〜［４］のいずれかに記載の多孔質板状フィラー。【００１４】
［６］  金属酸化物を含む前記［１］〜［５］のいずれかに記載の多孔質板状フィラー。【００１５】
［７］  前記金属酸化物がＺｒ、Ｙ、Ａｌ、Ｓｉ、Ｔｉ、Ｎｂ、Ｓｒ、及びＬａからなる群から選ばれる１の元素の酸化物あるいは２以上の元素の複合酸化物である前記［６］に記載の多孔質板状フィラー。【００１６】
［８］  粒径が１ｎｍ〜１０μｍである粒子を含んで構成されている前記［１］〜［７］のいずれかに記載の多孔質板状フィラー。【００１７】
［９］  表面の少なくとも一部に、厚さ１ｎｍ〜１μｍの被覆層を有する前記［１］〜［８］のいずれかに記載の多孔質板状フィラー。【００１８】
［１０］  前記被覆層は、熱伝達を抑制する及び／または輻射熱を反射する、熱抵抗膜である前記［９］に記載の多孔質板状フィラー。【００１９】
［１１］  前記［１］〜［１０］のいずれかに記載の多孔質板状フィラーと、無機バインダー、無機高分子、有機無機ハイブリッド材料、酸化物ゾル、及び水ガラスからなる群より選択される一種以上と、を含むコーティング組成物。【００２０】
［１２］  前記［１］〜［１０］のいずれかに記載の多孔質板状フィラーが、前記多孔質板状フィラーを結合するためのマトリックスに分散して配置された断熱膜。【００２１】
［１３］  前記多孔質板状フィラーが層状に配置されている前記［１２］に記載の断熱膜。【００２２】
［１４］  前記マトリックスとして、セラミックス、ガラス、および樹脂の少なくとも一種を含む前記［１２］または［１３］に記載の断熱膜。【００２３】
［１５］  前記マトリックスは、粒径が５００ｎｍ以下のセラミックスの微粒子の集合体である前記［１４］に記載の断熱膜。【００２４】
［１６］  厚さが１μｍ〜５ｍｍである前記［１２］〜［１５］のいずれかに記載の断熱膜。【００２５】
［１７］  熱容量が１５００ｋＪ／（ｍ３・Ｋ）以下である前記［１２］〜［１６］のいずれかに記載の断熱膜。【００２６】
［１８］  熱伝導率が１．５Ｗ／（ｍ・Ｋ）以下である前記［１２］〜［１７］のいずれかに記載の断熱膜。【００２７】
［１９］  前記［１２］〜［１８］のいずれかに記載の断熱膜が、基材上に形成された断熱膜構造。【００２８】
［２０］  前記断熱膜の表面に、セラミックスおよび／またはガラスを含み、気孔率が５％以下である表面緻密層を有する前記［１９］に記載の断熱膜構造。【００２９】
［２１］  前記基材と前記断熱膜との間、および／または前記断熱膜と表面緻密層との間に、厚さが前記断熱膜よりも薄い緩衝接合層を備える前記［２０］に記載の断熱膜構造。
【発明の効果】
【００３０】
アスペクト比が３以上の板状で、その最小長が０．１〜５０μｍであり、気孔率が２０〜９９％である多孔質板状フィラーを用いた断熱膜は、球状や立方体状のフィラーを用いる場合と比べて、伝熱経路の長さが長くなり、熱伝導率を低くすることができる。このため、薄い断熱膜であっても、従来よりも断熱効果が高い。また、マトリックスを介した多孔質板状フィラー同士の結合面積が、球状フィラーなどを用いる場合と比べて広くなるため、強度を高めることができる。
【図面の簡単な説明】
【００３１】
【図１】本発明の多孔質板状フィラーの一実施形態を示す模式図である。
【図２】多孔質板状フィラーの他の実施形態を示す模式図である。
【図３】本発明の断熱膜、および断熱膜構造の一実施形態を示す模式図である。
【図４】エンジンの一実施形態を示す模式図である。
【図５Ａ】本発明の断熱膜、および断熱膜構造の他の実施形態を示す模式図である。
【図５Ｂ】本発明の断熱膜、および断熱膜構造のさらに他の実施形態を示す模式図である。
【図６】比較例の断熱膜、および断熱膜構造を示す模式図である。
【発明を実施するための形態】
【００３２】
以下、図面を参照しつつ本発明の実施の形態について説明する。本発明は、以下の実施形態に限定されるものではなく、発明の範囲を逸脱しない限りにおいて、変更、修正、改良を加え得るものである。
【００３３】
１．多孔質板状フィラー
図１に本発明の多孔質板状フィラー１の一実施形態を示す。本発明の多孔質板状フィラー１は、アスペクト比が３以上の板状で、その最小長が０．１〜５０μｍであり、気孔率が２０〜９９％である。本明細書において、気孔率は、次の式により求めたものである。
気孔率（％）＝（１−（見かけ粒子密度÷真密度））×１００
上記の式において、見かけ粒子密度は、水銀を用いた液浸法により測定する。また、真密度は、多孔質板状フィラーを十分に粉砕した後、ピクノメータ法で測定する。
【００３４】
また、本明細書において、アスペクト比とは、多孔質板状フィラー１の最大長／最小長で定義される。ここで最大長とは、粒子（多孔質板状フィラー１）を一組の平行な面ではさんだときに最大となる長さである。また、最小長とは同様に粒子を一組の平行な面ではさんだときに最小となる長さのことであり、平板状である場合はいわゆる厚さに相当する。本発明の多孔質板状フィラー１の板状とは、アスペクト比が３以上でその最小長が０．１〜５０μｍであるものであれば、平板状（平らで湾曲していない板）のみならず、湾曲した板状のものや、厚み（最小長）が一定ではない板状ものも含まれる。また、繊維状、針状、塊状等の形状でもよい。このうち、本発明の多孔質板状フィラー１は、平板状であることが好ましい。また、板の面形状は、正方形、四角形、三角形、六角形、円形等のいずれの形状であってもよい。
【００３５】
このような多孔質板状フィラー１が、後述するように断熱膜３に含まれることにより、断熱効果を向上させることができる。
【００３６】
多孔質板状フィラー１は、ナノオーダーの気孔、またはナノオーダーの粒子もしくは結晶粒を含んで構成されることが好ましい。ここで、ナノオーダーとは、１ｎｍ以上１０００ｎｍ未満のものを言う。この範囲の気孔、粒子、結晶粒とすることにより、断熱効果を向上させることができる。
【００３７】
本発明の多孔質板状フィラー１は、気孔径が１０〜５００ｎｍの気孔を有することが好ましい。気孔は、１つのフィラーに１個（中空粒子）であってもよいし、多数（多孔質粒子）を有していてもよい。中空粒子とは、粒子の内部に１つの閉気孔が存在する粒子である。多孔質粒子とは、粒子の内部が多孔質の粒子、すなわち、前記中空粒子以外の気孔を含む粒子である。本発明の多孔質板状フィラー１は、多孔質粒子のみならず、中空粒子を含むものとする。すなわち、多孔質板状フィラー１に含まれる気孔の個数は、１個でも多数でもよく、気孔は、閉気孔であっても、開気孔であってもよい。このような気孔を有する多孔質板状フィラー１が断熱膜３に含まれると、気孔によって断熱効果を向上させることができる。
【００３８】
多孔質板状フィラー１の材料としては、例えば、中空ガラスビーズ、中空セラミックビーズ、フライアッシュバルーン、中空シリカなどが挙げられる。また、メソポーラスシリカ、メソポーラスチタニア、メソポーラスジルコニア、シラスバルーンなどが挙げられる。あるいは、後述する製造方法で得られる多孔質板状フィラーも挙げられる。
【００３９】
多孔質板状フィラー１の最小長は、０．１〜５０μｍであり、１０μｍ以下であることが好ましい。多孔質板状フィラー１の最小長が短いと、断熱膜３を薄くすることができる。すなわち、薄い断熱膜３であっても、断熱効果を向上させることができる。
【００４０】
本発明の多孔質板状フィラー１は、熱伝導率が１Ｗ／（ｍ・Ｋ）以下であることが好ましい。熱伝導率は、より好ましくは０．５Ｗ／（ｍ・Ｋ）以下、さらに好ましくは０．３Ｗ／（ｍ・Ｋ）以下である。このような熱伝導率の多孔質板状フィラー１が断熱膜３に含まれると、断熱効果を向上させることができる。
【００４１】
多孔質板状フィラー１は、熱容量が１０〜３０００ｋＪ／（ｍ３・Ｋ）であることが好ましい。熱容量は、より好ましくは１０〜２５００ｋＪ／（ｍ３・Ｋ）、さらに好ましくは１０〜２０００ｋＪ／（ｍ３・Ｋ）である。このような範囲の熱容量の多孔質板状フィラー１が断熱膜３に含まれると、断熱効果を向上させることができる。
【００４２】
多孔質板状フィラー１は、粒径が１ｎｍ〜１０μｍである粒子を含んで構成されていることが好ましい。粒子とは、一つの結晶粒からなる粒子（単結晶粒子）であっても良いし、多数の結晶粒からなる粒子（多結晶粒子）であっても良い。つまり、多孔質板状フィラー１がこの範囲の粒径の粒子の集まりであることが好ましい。粒径は、多孔質板状フィラー１の骨格を構成する粒子群のうちの１つの粒子の大きさ（球状であれば直径、そうでなければ最大径）を、電子顕微鏡観察の画像から計測したものである。粒径は、より好ましくは１ｎｍ〜５μｍであり、さらに好ましくは１ｎｍ〜１μｍである。このような範囲の熱容量の多孔質板状フィラー１が断熱膜３に含まれると、断熱効果を向上させることができる。
【００４３】
多孔質板状フィラー１は、金属酸化物を含むことが好ましく、金属酸化物のみからなることがさらに好ましい。金属酸化物を含むと、金属の非酸化物（例えば、炭化物や窒化物）に比べて金属と酸素の間のイオン結合性が強いために熱伝導率が低くなりやすいためである。
【００４４】
多孔質板状フィラー１は、金属酸化物がＺｒ、Ｙ、Ａｌ、Ｓｉ、Ｔｉ、Ｎｂ、Ｓｒ、及びＬａからなる群から選ばれる１の元素の酸化物あるいは２以上の元素の複合酸化物であることが好ましい。金属酸化物がこれらの元素の酸化物、複合酸化物であると、熱伝導の主因である格子振動（フォノン）による熱伝導が起こりにくくなるためである。
【００４５】
図２に示すように、本発明の多孔質板状フィラー１は、表面の少なくとも一部に、厚さ１ｎｍ〜１μｍの被覆層７を有することが好ましい。さらに被覆層７は、熱伝達を抑制するおよび／又は輻射熱を反射するおよび／又は格子振動（フォノン）を散乱する、熱抵抗膜であることが好ましい。多孔質板状フィラー１の表面に数十ｎｍの熱抵抗膜を形成させると、さらに断熱膜３の熱伝導率を下げることができるため好ましい。熱抵抗膜は、被覆される多孔質板状フィラーと同一の材料でなければよく、多孔質板状フィラー１を異種材料（例えば、アルミナ、酸化亜鉛）で被覆することが望ましい。熱抵抗膜は緻密であっても多孔質であっても問題ないが、緻密であることが好ましい。熱抵抗膜は、多孔質板状フィラーの表面の一部に形成されていることで、熱伝導率を下げる効果が得られるが、多孔質板状フィラー１の表面の全てが熱抵抗膜に覆われているとさらに熱伝導率を下げる効果が得られる。
【００４６】
次に、本発明の多孔質板状フィラー１の製造方法について説明する。多孔質板状フィラー１の製造方法としては、プレス成形、鋳込み成形、押出成形、射出成形、テープ成形、ドクターブレード法等が挙げられ、いずれの方法であってもよいが、以下、ドクターブレード法を例として説明する。
【００４７】
まず、セラミックス粉末に、造孔材、バインダー、可塑剤、溶剤等を加えてボールミル等により混合することにより、グリーンシート成形用スラリーを調製する。
【００４８】
セラミックス粉末としては、ジルコニア粉末、部分安定化ジルコニア粉末（例えば、イットリア部分安定化ジルコニア粉末）、完全安定化ジルコニア粉末（例えば、イットリア完全安定化ジルコニア粉末）、アルミナ粉末、シリカ粉末、チタニア粉末、酸化ランタン粉末、イットリア粉末、希土類ジルコン酸塩粉末（例えば、ランタンジルコネート粉末）、希土類ケイ酸塩粉末（例えば、イットリウムシリケート粉末）、ニオブ酸塩粉末（例えば、ニオブ酸ストロンチウム粉末）、ムライト粉末、スピネル粉末、ジルコン粒子、マグネシア粉末、イットリア粉末、セリア粉末、炭化ケイ素粉末、窒化けい素粉末、窒化アルミニウム粉末等を用いることができる。これらは１種類だけでなく２種類以上を組み合わせて用いても良い。また、粉末は乾燥粉末に限らず、水や有機溶媒中に分散したコロイド状態（ゾル状態）のものを用いても良い。造孔材としては、ラテックス粒子、メラミン樹脂粒子、ＰＭＭＡ粒子、ポリエチレン粒子、ポリスチレン粒子、カーボンブラック粒子、発泡樹脂、吸水性樹脂等を用いることができる。バインダーとしては、ポリビニルブチラール樹脂（ＰＶＢ）、ポリビニルアルコール樹脂・ポリ酢酸ビニル樹脂・ポリアクリル樹脂等を用いることができる。可塑剤としては、ＤＢＰ（フタル酸ジブチル）、ＤＯＰ（フタル酸ジオクチル）等を用いることができる。溶剤としては、キシレン、１−ブタノール等を用いることができる。
【００４９】
上記グリーンシート成形用スラリーに真空脱泡処理を施すことにより、粘度を１００〜１００００ｃｐｓに調整する。その後、ドクターブレード装置によって、焼成後の厚さが０．１〜１００μｍとなるようにグリーンシートを形成し、（０．５〜２００）ｍｍ×（０．５〜２００）ｍｍの寸法に外形切断を行う。切断した成形体を８００〜２３００℃、０．５〜２０時間にて焼成し、焼成後に適宜粉砕することにより、多孔質な薄板状フィラー（多孔質板状フィラー１）を得ることができる。なお、焼成前のグリーンシートの状態で所定の面形状（正方形、四角形、六角形、円形）などに切断や打ち抜きなどの加工をし、それを焼成し、焼成後に粉砕することなく、多孔質な薄板状フィラーを得ることもできる。
【００５０】
２．コーティング組成物
本発明のコーティング組成物は、上述の多孔質板状フィラー１と、無機バインダー、無機高分子、有機無機ハイブリッド材料、酸化物ゾル、及び水ガラスからなる群より選択される一種以上と、を含む。さらに、緻密質なフィラー、粘性調整剤、溶媒、分散剤等を含んでいてもよい。コーティング組成物を塗布、乾燥及び／又は熱処理することにより、断熱膜３を形成することができる。コーティング組成物に含まれる具体的な物質は、セメント、ベントナイト、リン酸アルミニウム、シリカゾル、アルミナゾル、ベーマイトゾル、ジルコニアゾル、チタニアゾル、オルトケイ酸テトラメチル、オルトケイ酸テトラエチル、ポリシラザン、ポリカルボシラン、ポリビニルシラン、ポリメチルシラン、ポリシロキサン、ポリシルセスキオキサン、シリコーン、ジオポリマー、ケイ酸ナトリウム等である。また、有機無機ハイブリッド材料の場合、アクリル−シリカ系ハイブリッド材料、エボキシ−シリカ系ハイブリッド材料、フェノール−シリカ系ハイブリッド材料、ポリカーボネート−シリカ系ハイブリッド材料、ナイロン−シリカ系ハイブリッド材料、ナイロン−クレイ系ハイブリッド材料、アクリル−アルミナ系ハイブリッド材料、アクリル−ケイ酸カルシウム水和物系ハイブリッド材料などが望ましい。
【００５１】
コーティング組成物の粘度は０．１〜５０００ｍＰａ・ｓが好ましく、０．５〜１０００ｍＰａ・ｓがさらに好ましい。粘度が０．１ｍＰａ・ｓより小さい場合は、塗布後に流動し塗膜の厚さが不均質になることがある。５０００ｍＰａ・ｓより大きい場合には流動性がなく均質に塗布しにくいことがある。
【００５２】
３．断熱膜
図３を用いて、断熱膜３を説明する。本発明の断熱膜３は、上述の多孔質板状フィラー１が、多孔質板状フィラー１を結合するためのマトリックス３ｍに分散して配置されている。マトリックス３ｍとは、多孔質板状フィラー１の周囲やこれらの粒子間に存在する成分であり、これらの粒子間を結合する成分である。
【００５３】
本発明の断熱膜３は、多孔質板状フィラー１が層状に配置（積層）されていることが好ましい。ここで言う層状に配置とは、多孔質板状フィラー１の最小長の方向が、断熱膜３の厚さ方向と平行になる方向に、多数の多孔質板状フィラー１が配向した状態でマトリックス３ｍ中に存在することを言う。なお、このとき、多孔質板状フィラー１の位置（重心の位置）は、断熱膜３のＸ、Ｙ、Ｚ方向（ただし、Ｚ方向を厚さ方向とする）に整然と周期的に配置される必要はなく、ランダムに存在していても問題ない。積層数は１以上であれば問題ないが、積層数が多い方が好ましく、５以上であることが望ましい。多孔質板状フィラー１が断熱膜３の中で、層状に積層されていることにより、伝熱経路が屈折して長くなり、断熱効果を向上させることができる。特に、多孔質板状フィラー１の位置は、図３に示すように、Ｚ方向に整然と並んでいない方が（互い違いにずれている方が）、伝熱経路がより屈折して長くなるため、好ましい。
【００５４】
本発明の断熱膜３は、マトリックス３ｍとして、セラミックス、ガラス、および樹脂の少なくとも一種を含むことが好ましい。耐熱性の観点から、セラミックスまたはガラスがより好ましい。より具体的には、マトリックス３ｍとなる材料としては、例えば、シリカ、アルミナ、ムライト、ジルコニア、チタニア、窒化けい素、酸窒化けい素、炭化けい素、酸炭化けい素、カルシウムシリケート、カルシウムアルミネート、カルシウムアルミノシリケート、リン酸アルミニウム、カリウムアルミノシリケート、ガラス等を挙げることができる。これらは熱伝導率の観点から非晶質であることが好ましい。あるいは、マトリックス３ｍの材料がセラミックスの場合は、粒径が５００ｎｍ以下の微粒子の集合体であることが望ましい。粒径が５００ｎｍ以下の微粒子の集合体をマトリックス３ｍとすることにより、熱伝導率をさらに低くすることができる。また、マトリックス３ｍとなる材料が樹脂の場合は、シリコーン樹脂、ポリイミド樹脂、ポリアミド樹脂、アクリル樹脂、エポキシ樹脂等を挙げることができる。
【００５５】
図３に示すように、熱伝導率が高いマトリックス３ｍ部分が主な伝熱経路となるが、本発明の断熱膜３は、多孔質板状フィラー１を含み、伝熱経路は、熱を伝えたくない方向（膜の厚さ方向）に対して迂回が多くなる。すなわち、伝熱経路の長さが長くなるため、熱伝導率を低くすることができる。また、マトリックス３ｍを介した多孔質板状フィラー１間の結合面積は、球状フィラー３１（図６参照）よりも広くなるため、断熱膜全体の強度が高められ、エロージョンや剥離などが起こりにくくなる。
【００５６】
断熱膜３は、断熱膜３の全体の気孔率が１０〜９９％であるとともに、多孔質板状フィラー１の気孔率が２０〜９９％であり、マトリックス３ｍの気孔率が０〜７０％であることが好ましい。
【００５７】
本発明の断熱膜３は、厚さが１μｍ〜５ｍｍであることが好ましい。このような厚さとすることにより、断熱膜３によって被覆される基材８の特性に悪影響を与えることなく、断熱効果を得ることができる。なお、断熱膜３の用途に応じてその厚さは上記範囲内で適宜選択することができる。
【００５８】
本発明の断熱膜３は、熱容量が１５００ｋＪ／（ｍ３・Ｋ）以下であることが好ましく、１０００ｋＪ／（ｍ３・Ｋ）以下であることがさらに好ましく、５００ｋＪ／（ｍ３・Ｋ）以下であることが最も好ましい。低熱容量であると、例えば、エンジン燃焼室２０に断熱膜３を形成した場合（図４参照）、燃料の排気後、エンジン燃焼室２０内のガス温度を低下させやすい。これにより、エンジン１０の異常燃焼などの問題を抑制することができる。
【００５９】
本発明の断熱膜３は、熱伝導率が１．５Ｗ／（ｍ・Ｋ）以下であることが好ましい。断熱膜３は、１Ｗ／（ｍ・Ｋ）以下がさらに好ましく、０．５Ｗ／（ｍ・Ｋ）以下が最も好ましい。低熱伝導率であることにより、伝熱を抑制することができる。
【００６０】
断熱膜３は、上述のコーティング組成物を基材８上に塗布し、乾燥して形成させることができる。また、乾燥後に熱処理して形成させることもできる。このとき、塗布と乾燥あるいは熱処理を繰り返し行うことで厚い断熱膜３を形成することができる。あるいは、断熱膜３を仮の基材上に形成させた後、仮の基材を除去することで、単独で薄板状に形成させた断熱膜３を別途作製し、この断熱膜３を、基材８に接着あるいは接合させてもよい。基材８としては、金属、セラミックス、ガラス、プラスチック、木材、布、紙等を用いることができる。特に、基材８が金属の場合の例として、鉄、鉄合金、ステンレス、アルミニウム、アルミニウム合金、ニッケル合金、コバルト合金、タングステン合金、銅合金などが挙げられる。
【００６１】
４．断熱膜構造
図３、及び図４を用いて本発明の断熱膜構造を説明する。本発明の断熱膜構造は、図３に示すように、上述の断熱膜３が、基材８上に形成された断熱膜構造である。さらに、図４は、断熱膜構造の一実施形態のエンジン燃焼室構造である。
【００６２】
図４に示すように、本発明の断熱膜構造の一実施形態であるエンジン燃焼室構造は、エンジン構成部材２１（基材８）のエンジン燃焼室２０を構成する表面上に形成された断熱膜３を備える。本発明の断熱膜３を備えることにより、エンジン燃焼室２０の断熱性能を向上させることができる。
【００６３】
断熱膜３は、エンジン燃焼室２０を構成するエンジン構成部材２１の表面（内壁）に備えられる。具体的には、ピストン１４の上面１４ｓ、吸気バルブ１６、排気バルブ１７のバルブヘッド１６ｓ，１７ｓ、シリンダヘッド１３の底面１３ｓ等が挙げられる。
【００６４】
エンジン１０は、シリンダ１２が形成されたシリンダブロック１１と、シリンダブロック１１の上面を覆って取り付けられたシリンダヘッド１３とを有して構成されている。シリンダブロック１１のシリンダ１２内には、ピストン１４が上下方向に摺動可能に備えられている。
【００６５】
シリンダヘッド１３には、点火プラグ１５が取り付けられている。また、吸気バルブ１６、排気バルブ１７が取り付けられており、吸気バルブ１６は、シリンダヘッド１３に形成された吸気通路１８を、排気バルブ１７は、排気通路１９を開閉するように構成されている。
【００６６】
図４に示すように、ピストン１４の上面１４ｓに、断熱膜３が備えられている。また、吸気バルブ１６、排気バルブ１７のバルブヘッド１６ｓ，１７ｓ、シリンダヘッド１３の底面１３ｓにも同様に、断熱膜３が備えられている。これらの面は、エンジン燃焼室２０を形成する面であり、これらの面に、断熱膜３を備えることにより、断熱性能を向上させることができる。
【００６７】
シリンダ１２、シリンダヘッド１３、ピストン１４によって囲まれたエンジン燃焼室２０に、吸気バルブ１６の開弁により燃料が供給され、点火プラグ１５によって点火されることにより、燃焼される。この燃焼により、ピストン１４が押し下げられる。燃焼により発生した排気ガスは、排気バルブ１７が開弁されることにより排気される。
【００６８】
エンジン１０（図４参照）は、吸気→燃焼→膨張→排気のサイクルにおいて、燃焼時にエンジン燃焼室２０の断熱性を確保する必要があり、そのため、エンジン燃焼室２０に断熱膜３を設ける場合、断熱効果を得ることができる程度の厚さとする必要がある。しかし、吸気時に新たに吸入した空気が、断熱膜３にたまった熱を奪ってガス温度が高くなると、異常燃焼などの問題が生じることがある。そこで、断熱膜３は、断熱効果を得ることができる程度の厚さを有しつつ熱容量が小さいことが好ましい。そのため、断熱膜３の厚さは、１μｍ〜５ｍｍの範囲がより好ましく、１０μｍ〜１ｍｍの範囲がさらに好ましい。断熱膜３の厚さをこの範囲とすることにより、断熱効果を十分なものとしつつ、異常燃焼などの問題の発生を抑制することができる。
【００６９】
図５Ａに断熱膜構造の他の実施形態を示す。図５Ａの実施形態は、基材８上に緩衝接合層４（第一緩衝接合層４ａ）、断熱膜３、表面緻密層２が形成された断熱膜構造の実施形態である。
【００７０】
図５Ａに示すように、本発明の断熱膜構造は、断熱膜３の表面に、セラミックスおよび／またはガラスを含み、気孔率が５％以下である表面緻密層２を備えることが好ましい。自動車などのエンジンの燃焼室や配管の内表面に断熱膜３を形成する場合には、断熱膜３の最表面に表面緻密層２を形成すると、燃料の吸収や燃えカスの付着を防止することができる。
【００７１】
さらに、断熱膜３の表面に表面緻密層２を有すると、エンジン燃焼室２０に断熱膜３を備えた場合には、エンジン燃焼室２０内における燃料の燃焼時には、表面緻密層２により輻射を反射し、排気時には、表面緻密層２から熱を放射することができる。また、断熱膜３は、表面緻密層２から、エンジン構成部材２１への伝熱を抑制することができる。このため、燃料の燃焼時には、エンジン構成部材２１の内壁（エンジン燃焼室２０を構成する壁面）の温度が、エンジン燃焼室２０のガス温度に追従して上昇しやすくなる。
【００７２】
本発明の断熱膜構造は、基材８と断熱膜３との間（図５Ａ）、および／または断熱膜３と表面緻密層２との間（図５Ｂ参照：第二緩衝接合層４ｂ）に、厚さが断熱膜３よりも薄い緩衝接合層４を備えることが好ましい。基材８の上に断熱膜３を形成し、緩衝接合層４を設けると、高温で使用、あるいは熱サイクルを受ける環境下で使用する場合には、基材８と断熱膜３との反応や熱膨張のミスマッチによる剥離を抑制することができる。
【００７３】
以下、表面緻密層２や緩衝接合層４について詳しく説明する。
【００７４】
（表面緻密層）
表面緻密層２は、多孔質な構造の断熱膜３の表面に形成された断熱膜３よりも緻密なセラミックスを含む層である。表面緻密層２は、気孔率が５％以下であり、０．０１〜４％であることが好ましく、０．０１〜３％であることがより好ましい。このような緻密層により、燃料の燃焼時のガス（燃料）の対流による熱伝達を防止することができる。また緻密なため、燃料の吸収やスス、燃えカスが付着しにくい。
【００７５】
表面緻密層２の材質は断熱膜３と類似のものが好ましく、同一組成で気孔率が５％以下であるものがさらに好ましい。表面緻密層２は、セラミックスで形成することができ、例えば、アルミナ、シリカ、ムライト、窒化けい素、酸窒化けい素、炭化けい素、酸炭化けい素、チタニア、ジルコニア、酸化亜鉛、ガラスなどが挙げられる。
【００７６】
表面緻密層２は、燃料の燃焼時には、熱源である燃焼炎からの輻射伝熱を抑制する材料で構成される。また、表面緻密層２は、燃料の排気時には、自身の熱を放射しやすいものであることが好ましい。これには、ウイーンの変位則（λｍＴ＝２８９８［μｍ・Ｋ］：ここで、λｍは最大放射強度を示す波長、Ｔは温度を示す。）から予想される波長領域での反射率、輻射率を制御することが望ましい。すなわち、反射率は２μｍより小さい波長において大きいことが好ましく、輻射率は２μｍより大きい波長において大きいことが好ましい。
【００７７】
気孔率が５％以下の表面緻密層２により、燃焼開始直後〜燃焼前期にはエンジン燃焼室２０を構成する内壁への輻射伝熱を抑制することができる。また、燃焼後期〜排気工程で、低温になると表面緻密層２から排気ガスへと熱を放射することで、次に導入される吸気ガスが高温になることを防止することができる。
【００７８】
表面緻密層２は、波長２μｍにおける反射率が、０．５より大きいことが好ましい。このような反射率を有することにより、断熱膜３への熱の伝導を抑制することができる。
【００７９】
表面緻密層２は、波長２．５μｍにおける輻射率が、０．５より大きいことが好ましい。また、このような輻射率を有することにより、熱せられた表面緻密層２を冷めやすくすることができる。
【００８０】
表面緻密層２は、薄いほど好ましいが、厚さが１０ｎｍ〜１００μｍの範囲が適当である。また、表面緻密層２の熱容量は３０００ｋＪ／（ｍ３・Ｋ）以下であることが好ましく、１０００ｋＪ／（ｍ３・Ｋ）以下であることがより好ましい。厚さが上記範囲であること、また、低熱容量（薄膜、小体積）であることにより、エンジン燃焼室２０に断熱膜３、表面緻密層２を備えた場合には、エンジン構成部材２１の内壁の温度がエンジン燃焼室２０内のガス温度に追随しやすくなる。ガス温度と表面緻密層２との温度差が小さくなり、冷却損失を低減することができる。
【００８１】
表面緻密層２は、熱伝導率が３Ｗ／（ｍ・Ｋ）以下であることが好ましい。熱伝導率をこの範囲とすることにより、断熱膜３への熱の伝導を抑制することができる。
【００８２】
（緩衝接合層）
緩衝接合層４は、基材８（エンジン構成部材２１）と断熱膜３との間、および／または断熱膜３と表面緻密層２との間にある、厚さが断熱膜３よりも薄い層である。緩衝接合層４により、これに接する両層の熱膨張やヤング率のミスマッチを解消し、熱応力による剥離を抑制することができる。
【００８３】
緩衝接合層４としては接着機能を有するもの、あるいは、薄膜として形成させることが可能な材料が好ましい。緩衝接合層４としては、例えば、無機バインダー、無機高分子、酸化物ゾル、水ガラス、ろう材、めっき膜からなる層などが挙げられる。あるいは、緩衝接合層４としては、これらの材料に断熱膜３と類似の物質を複合化させた層であってもよい。また、単独で薄板状に形成させた断熱膜３を上記の材料により基材８（エンジン構成部材２１）等に接合して得ることもできる。
【００８４】
緩衝接合層４は、隣接する他の２層のいずれか一方より熱膨張係数が大きく、他方より熱膨張係数が小さいことが好ましい。また、緩衝接合層４は、隣接する他の２層よりヤング率が小さいことが好ましい。このように構成すると、層間のミスマッチを解消し、熱応力による剥離を抑制することができる。
【００８５】
緩衝接合層４は、熱抵抗が大きいことが好ましく、具体的には、熱抵抗が１０−６ｍ２Ｋ／Ｗ以上であることが好ましい。さらに、１０−６〜１０ｍ２Ｋ／Ｗであることが好ましく、１０−５〜１０ｍ２Ｋ／Ｗであることがより好ましく、１０−４〜１０ｍ２Ｋ／Ｗであることがさらに好ましい。このような緩衝接合層４を形成することにより、断熱効果をさらに十分なものとすることができる。また、緩衝接合層４を形成することにより、被接合体の熱膨張のミスマッチを緩衝し、耐熱衝撃性・耐熱応力性を向上させることができる。
【００８６】
さらに、緩衝接合層４は、それぞれ接する層の相互の反応を抑制するような材料組成とすることが好ましく、これにより、耐酸化性や耐反応性が向上し、断熱膜３の耐久性が向上する。
【００８７】
（製造方法）
次に、断熱膜構造（エンジン燃焼室構造）の製造方法について説明する。
【００８８】
エンジン燃焼室２０を構成する内壁（エンジン構成部材２１）と断熱膜３との間に、第一緩衝接合層４ａを有するように構成する場合は、エンジン構成部材２１の上に、第一緩衝接合層４ａとなる材料を塗布（例えば、無機バインダーあるいは無機高分子、酸化物ゾル、水ガラス、ろう材の場合）、あるいは、めっき製膜して形成し、その上に断熱膜３を形成する。
【００８９】
断熱膜３は、多孔質板状フィラー１を無機バインダーあるいは無機高分子、酸化物ゾル、水ガラスなどに分散させたコーティング組成物を、所定の基材８の上に塗布し、乾燥、さらには、熱処理して形成させることができる。あるいは、多孔質な薄板を別途作製して、第一緩衝接合層４ａを形成する材料を結合材として、エンジン構成部材２１に貼り付けてもよい。
【００９０】
断熱膜３と表面緻密層２との間に、第二緩衝接合層４ｂを有するように構成する場合は、断熱膜３上に、第二緩衝接合層４ｂを第一緩衝接合層４ａと同様にして形成し、その上に表面緻密層２を形成する。
【００９１】
表面緻密層２は、断熱膜３を形成した上に（または第二緩衝接合層４ｂを形成した上に）、スパッタ法、ＰＶＤ法、ＥＢ−ＰＶＤ法、ＣＶＤ法、ＡＤ法、溶射、プラズマスプレー法、コールドスプレー法、めっき、湿式コーティング後の熱処理などで形成することができる。または、表面緻密層２として緻密な薄板を別途作製し、断熱膜３を形成する材料を結合材として下地材（第一緩衝接合層４ａ、あるいは、エンジン構成部材２１）と結合して形成させてもよい。あるいは、表面緻密層２として緻密な薄板を別途作製し、第二緩衝接合層４ｂにより断熱膜３と結合して形成させてもよい。
【実施例】
【００９２】
以下、本発明を実施例に基づいてさらに詳細に説明するが、本発明はこれらの実施例に限定されるものではない。【００９３】
＜実施例１＞
まず、イットリア部分安定化ジルコニア粉末に、造孔材（ラテックス粒子あるいはメラミン樹脂粒子）、バインダーとしてのポリビニルブチラール樹脂（ＰＶＢ）、可塑剤としてのＤＯＰ、溶剤としてのキシレンおよび１−ブタノールを加え、ボールミルにて３０時間混合し、グリーンシート成形用スラリーを調製した。このスラリーに真空脱泡処理を施すことにより、粘度を４０００ｃｐｓに調整した後、ドクターブレード装置によって焼成後の厚さが５μｍとなるようにグリーンシートを形成し、５０ｍｍ×５０ｍｍの寸法に外形切断を行った。この成形体を１１００℃、１時間にて焼成し、焼成後に粉砕して多孔質な薄板状フィラー（多孔質板状フィラー１）を得た。【００９４】
この多孔質板状フィラー１は、気孔径が５０ｎｍの気孔を含み、厚さが５μｍ以下であった。また、任意の多孔質板状フィラー２０個についてアスペクト比を計測したところ、その値は３〜５であった。また、熱伝導率は０．３Ｗ／（ｍ・Ｋ）、気孔率は６０％であった。【００９５】
次に、シリカゾル、水ガラス、多孔質板状フィラー１、水を含むコーティング組成物を調製し、基材８であるアルミニウム合金上に塗布し、乾燥後、５００℃の熱処理により、断熱膜３とした。このときの断熱膜３は多孔質板状フィラー１が厚さ方向に１０枚以上積層されており、その厚さはおよそ１００μｍであった。また、断熱膜３の熱伝導率は０．８Ｗ／（ｍ・Ｋ）、熱容量は１４６０ｋＪ／（ｍ３・Ｋ）であった。【００９６】
＜実施例２＞
実施例１と同様に多孔質板状フィラー１を作製した。【００９７】
次に、パーヒドロポリシラザン、アミン系触媒、多孔質板状フィラー１、キシレンを含むコーティング組成物を調製し、基材８であるアルミニウム合金上に塗布し、乾燥後、２５０℃の熱処理により、断熱膜３とした。【００９８】
このときの断熱膜３は多孔質板状フィラー１が厚さ方向に１０枚以上積層されており、その厚さはおよそ１００μｍであった。また、断熱膜３の熱伝導率は０．２Ｗ／（ｍ・Ｋ）、熱容量は１１５０ｋＪ／（ｍ３・Ｋ）であった。【００９９】
＜実施例３＞
実施例１と同様な手順だが、粗粉砕をせず、多孔質な薄板状のテープを得た。このテープの表面にＣＶＤ法により酸化亜鉛膜を形成させた。さらに、粗粉砕して、表面に熱抵抗膜（被覆層７）を有する、多孔質板状フィラー１を得た。【０１００】
次に、パーヒドロポリシラザン、アミン系触媒、上記多孔質板状フィラー１、キシレンを含むコーティング組成物を調製し、基材８であるアルミニウム合金上に塗布し、乾燥後、２５０℃の熱処理により、断熱膜３とした。【０１０１】
このときの断熱膜３は多孔質板状フィラー１が厚さ方向に１０枚以上積層されており、その厚さはおよそ１００μｍであった。また、断熱膜３の熱伝導率は０．１５Ｗ／（ｍ・Ｋ）、熱容量は１１８０ｋＪ／（ｍ３・Ｋ）であった。【０１０２】
＜実施例４＞
実施例１と同様に、イットリア部分安定化ジルコニア粉末に、造孔材（ラテックス粒子あるいはメラミン樹脂粒子）、バインダーとしてのポリビニルブチラール樹脂（ＰＶＢ）、可塑剤としてのＤＯＰ、溶剤としてのキシレンおよび１−ブタノールを加え、ボールミルにて３０時間混合し、グリーンシート成形用スラリーを調製した。このスラリーに真空脱泡処理を施すことにより、粘度を４０００ｃｐｓに調整した後、ドクターブレード装置によって焼成後の厚さが５μｍとなるようにグリーンシートを形成し、５０ｍｍ×５０ｍｍの寸法に外形切断を行った。この成形体を１１００℃、１時間にて焼成した。得られた焼成体を粗粉砕して多孔質板状フィラー１を得た。【０１０３】
この多孔質板状フィラー１は、５０ｎｍの気孔を含み、厚さが５μｍ以下であった。また、任意のフィラー２０個についてアスペクト比を計測したところ、その値は５〜１０であった。また、熱伝導率は０．３Ｗ／（ｍ・Ｋ）であった。【０１０４】
次に、パーヒドロポリシラザン、アミン系触媒、多孔質板状フィラー１、キシレンを含むコーティング組成物を調製し、基材８であるアルミニウム合金上に塗布し、乾燥後、２５０℃の熱処理により、断熱膜３とした。【０１０５】
このときの断熱膜３は多孔質板状フィラー１が厚さ方向に１０枚以上積層されており、その厚さはおよそ１００μｍであった。また、断熱膜３の熱伝導率は０．１５Ｗ／（ｍ・Ｋ）、熱容量は１１６０ｋＪ／（ｍ３・Ｋ）であった。【０１０６】
＜実施例５＞
実施例１と同様に多孔質板状フィラー１を作製した。【０１０７】
次に、ベーマイトファイバーゾル、多孔質板状フィラー１、水を含むコーティング組成物を調製し、基材８であるアルミニウム合金上に塗布し、乾燥後、５００℃の熱処理により、断熱膜３とした。【０１０８】
このときの断熱膜３は多孔質板状フィラー１が厚さ方向に１０枚以上積層されており、その厚さはおよそ１００μｍであった。また、断熱膜３の熱伝導率は０．２５Ｗ／（ｍ・Ｋ）、熱容量は１１４０ｋＪ／（ｍ３・Ｋ）であった。【０１０９】
＜実施例６＞
実施例１と同様に多孔質板状フィラー１を作製した。【０１１０】
次に、ポリシロキサン、多孔質板状フィラー１、イソプロピルアルコールを含むコーティング組成物を調製し、基材８であるアルミニウム合金上に塗布し、乾燥後、５００℃の熱処理により、断熱膜３とした。【０１１１】
このときの断熱膜３は多孔質板状フィラー１が厚さ方向に１０枚以上積層されており、その厚さはおよそ１００μｍであった。また、断熱膜３の熱伝導率は０．５Ｗ／（ｍ・Ｋ）、熱容量は１４９０ｋＪ／（ｍ３・Ｋ）であった。【０１１２】
＜実施例７＞
実施例１と同様に多孔質板状フィラー１を作製した。ただし、イットリア部分安定化ジルコニア粉末の代わりに、イットリア完全安定化ジルコニア粉末を用いた。【０１１３】
次に、ポリシロキサン、多孔質板状フィラー１、イソプロピルアルコールを含むコーティング組成物を調製し、基材８であるアルミニウム合金上に塗布し、乾燥後、２００℃の熱処理により、断熱膜３とした。【０１１４】
このときの断熱膜３は多孔質板状フィラー１が厚さ方向に１０枚以上積層されており、その厚さはおよそ１００μｍであった。また、断熱膜３の熱伝導率は０．４Ｗ／（ｍ・Ｋ）、熱容量は１２３０ｋＪ／（ｍ３・Ｋ）であった。【０１１５】
＜実施例８＞
実施例７と同様に多孔質板状フィラー１を作製した。【０１１６】
次に、ポリシルセスキオキサン、多孔質板状フィラー１、イソプロピルアルコールを含むコーティング組成物を調製し、基材８であるアルミニウム合金上に塗布し、乾燥後、２００℃の熱処理により、断熱膜３とした。【０１１７】
このときの断熱膜３は多孔質板状フィラー１が厚さ方向に１０枚以上積層されており、その厚さはおよそ１００μｍであった。また、断熱膜３の熱伝導率は０．３Ｗ／（ｍ・Ｋ）、熱容量は１１８０ｋＪ／（ｍ３・Ｋ）であった。【０１１８】
＜実施例９＞
実施例７と同様に多孔質板状フィラー１を作製した。【０１１９】
次に、アクリル−シリカ系ハイブリッド材料、多孔質板状フィラー１、イソプロピルアルコールを含むコーティング組成物を調製し、基材８であるアルミニウム合金上に塗布し、乾燥後、２００℃の熱処理により、断熱膜３とした。【０１２０】
このときの断熱膜３は多孔質板状フィラー１が厚さ方向に１０枚以上積層されており、その厚さはおよそ１００μｍであった。また、断熱膜３の熱伝導率は０．３Ｗ／（ｍ・Ｋ）、熱容量は１１００ｋＪ／（ｍ３・Ｋ）であった。【０１２１】
＜実施例１０＞
実施例１と同様に多孔質板状フィラー１を作製した。ただし、イットリア部分安定化ジルコニア粉末の代わりに、ランタンジルコネート粉末を用いた。【０１２２】
次に、ポリシロキサン、多孔質板状フィラー１、イソプロピルアルコールを含むコーティング組成物を調製し、基材８であるアルミニウム合金上に塗布し、乾燥後、２００℃の熱処理により、断熱膜３とした。【０１２３】
このときの断熱膜３は多孔質板状フィラー１が厚さ方向に１０枚以上積層されており、その厚さはおよそ１００μｍであった。また、断熱膜３の熱伝導率は０．２５Ｗ／（ｍ・Ｋ）、熱容量は１０５０ｋＪ／（ｍ３・Ｋ）であった。【０１２４】
＜実施例１１＞
実施例１と同様に多孔質板状フィラー１を作製した。ただし、イットリア部分安定化ジルコニア粉末の代わりに、イットリウムシリケート粉末を用いた。【０１２５】
次に、ポリシロキサン、多孔質板状フィラー１、イソプロピルアルコールを含むコーティング組成物を調製し、基材８であるアルミニウム合金上に塗布し、乾燥後、２００℃の熱処理により、断熱膜３とした。【０１２６】
このときの断熱膜３は多孔質板状フィラー１が厚さ方向に１０枚以上積層されており、その厚さはおよそ１００μｍであった。また、断熱膜３の熱伝導率は０．３Ｗ／（ｍ・Ｋ）、熱容量は１１２０ｋＪ／（ｍ３・Ｋ）であった。【０１２７】
＜実施例１２＞
実施例１と同様に多孔質板状フィラー１を作製した。ただし、イットリア部分安定化ジルコニア粉末の代わりに、ニオブ酸ストロンチウム粉末を用いた。【０１２８】
次に、ポリシロキサン、多孔質板状フィラー１、イソプロピルアルコールを含むコーティング組成物を調製し、基材８であるアルミニウム合金上に塗布し、乾燥後、２００℃の熱処理により、断熱膜３とした。【０１２９】
このときの断熱膜３は多孔質板状フィラー１が厚さ方向に１０枚以上積層されており、その厚さはおよそ１００μｍであった。また、断熱膜３の熱伝導率は０．２５Ｗ／（ｍ・Ｋ）、熱容量は１２４０ｋＪ／（ｍ３・Ｋ）であった。【０１３０】
＜比較例１＞
イットリア部分安定化ジルコニア粉末に、造孔材（ラテックス粒子あるいはメラミン樹脂粒子）、バインダーとしてのポリビニルアルコール（ＰＶＡ）、分散剤、水を加え、ボールミルにて３０時間混合し、スラリーを調製した。このスラリーをスプレードライにより乾燥し、球状の顆粒を得た。この顆粒を１１００℃、１時間にて焼成した。得られた焼成粉体を解砕し、微粉末を取り除いて球状フィラー３１を得た。【０１３１】
この球状フィラー３１は、５０ｎｍの気孔を含み、平均粒径２０μｍ、最小粒径５μｍ、気孔率は６０％であった。また、任意のフィラー２０個についてアスペクト比を計測したところ、その値は１〜１．５であった。また、顆粒を板状に成形し同条件で焼成して得られた焼成体の熱伝導率は０．３Ｗ／（ｍ・Ｋ）であった。【０１３２】
シリカゾル、水ガラス、球状フィラー３１、水を含むコーティング組成物を調製し、基材８であるアルミニウム合金上に塗布し、乾燥後、５００℃の熱処理により、断熱膜３とした。このときの断熱膜３は、球状フィラー３１がランダムに含まれ、その厚さはおよそ１００μｍであった。比較例１の断熱膜構造を図６に示す。断熱膜３の熱伝導率は、１．７Ｗ／（ｍ・Ｋ）、熱容量は１５５０ｋＪ／（ｍ３・Ｋ）であった。【０１３３】
以上の結果を、表１，２に示す。【０１３４】
【表１】
2013191263.tif 000003
【０１３５】
【表２】
2013191263.tif 000004
【０１３６】
以上のように、比較例１は、アスペクト比が１〜１．５の球状フィラー３１であるため、断熱膜３の熱伝導率や熱容量が、実施例に比べ大きくなった。つまり、多孔質板状フィラー１を含む断熱膜３は、球状フィラー３１を含む断熱膜３に比べ、熱伝導率や熱容量を小さくすることができた。【０１３７】
球状フィラー３１の場合（特に粒径の揃った球状フィラーの場合）、低熱伝導なフィラーの体積割合を増やしたくても、粒子を充填した隙間が多く存在し、その部分はマトリックス３ｍが導入されるか、空隙として残ることになる。マトリックス３ｍが導入される場合には、断熱膜３中のマトリックス３ｍ（高熱伝導成分）の割合が増えるため、断熱膜３の熱伝導率は高くなる傾向にある。空隙として残る場合は、空隙は伝熱経路にならないため断熱膜３の熱伝導率は低くなるが、フィラー間を結合するマトリックス３ｍが少なく、十分な強度が得られない。一方で、板状フィラーの場合は、配向してフィラーが積層されるように充填されるため、無駄な空隙を作ることなく、フィラーの体積割合を高めることができ、フィラー間に入るマトリックス３ｍが少なくても、マトリックス３ｍを介したフィラーどうしの接着面積が広いため、十分な強度が得られる。
【産業上の利用可能性】
【０１３８】
本発明の断熱膜、断熱膜構造は、自動車等のエンジン、配管、建築物の壁等に適用することができる。
【符号の説明】
【０１３９】
１：多孔質板状フィラー、２：表面緻密層、３：断熱膜、３ｍ：マトリックス、４：緩衝接合層、４ａ：第一緩衝接合層、４ｂ：第二緩衝接合層、７：被覆層、８：基材、１０：エンジン、１１：シリンダブロック、１２：シリンダ、１３：シリンダヘッド、１３ｓ：（シリンダヘッドの）底面、１４：ピストン、１４ｓ：（ピストンの）上面、１５：点火プラグ、１６：吸気バルブ、１６ｓ：バルブヘッド、１７：排気バルブ、１７ｓ：バルブヘッド、１８：吸気通路、１９：排気通路、２０：エンジン燃焼室、２１：エンジン構成部材、３１：球状フィラー。
【図１】
2013191263.tif 000005
【図２】
2013191263.tif 000006
【図３】
2013191263.tif 000007
【図４】
2013191263.tif 000008
【図５Ａ】
2013191263.tif 000009
【図５Ｂ】
2013191263.tif 000010
【図６】
2013191263.tif 000011
【国際調査報告】
2013191263.tif 000012
2013191263.tif 000013
2013191263.tif 000014
2013191263.tif 000015
2013191263.tif 000016
2013191263.tif 000017
2013191263.tif 000018